Керамическая масса для производства кирпича
CERAMIC MASS FOR PRODUCTION OF BRICKS

Изобретение относится к промышленности строительных материалов и касается составов керамических масс для производства кирпича.
Известна керамическая масса, содержащая, мас. %: глину 76-79; уголь 1-1,5; измельченный брак кирпича после сушки 0,5-0,9; измельченные отходы стекловолокна - остальное [1].
Задача изобретения состоит в интенсификации процесса обжига и улучшении формовочных свойств керамической массы.
Технический результат достигается тем, что керамическая масса для производства кирпича, содержащая глину, измельченный брак кирпича после сушки, измельченный стекломатериал, в качестве стекломатериала содержит вспученный перлит и дополнительно - этиловый спирт или метиловый спирт, причем компоненты находятся при следующем соотношении, мас. %: глина 87,8-92,8; измельченный и просеянный через сетку 0,63 вспученный перлит 6,0-12,0; измельченный и просеянный через сетку 0,63 брак кирпича после сушки 0,1-1,0; этиловый спирт или метиловый спирт 0,1-0,2.
Составы керамической массы приведены в таблице.
Для приготовления керамической массы могут быть использованы качественные глины (кирпичные) любых месторождений.
1. Компоненты дозируют в требуемых количествах. Увлажняют и тщательно разминают глину. Брак кирпича после сушки и вспученный перлит по отдельности подвергают измельчению до полного прохождения через сетку №0,63. Подготовленные компоненты смешивают с добавлением этилового спирта. Влажность керамической массы выбирают в пределах 18-23%. Из керамической массы пластическим способом формуют кирпич, который сушат до влажности не более 6% и обжигают при температуре 980-1000°С.
2. Компоненты дозируют в требуемых количествах. Увлажняют и тщательно разминают глину. Брак кирпича после сушки и вспученный перлит по отдельности подвергают измельчению до полного прохождения через сетку №0,63. Подготовленные компоненты смешивают с добавлением метилового спирта. Влажность керамической массы выбирают в пределах 9-13%. Из керамической массы полусухим способом формуют кирпич, который обжигают при температуре 980-1000°С.
Керамическая масса хорошо формуется пластическим и полусухим способами. Изделия имеют правильную конфигурацию.
Источники информации
1. А.с. №631494 СССР, С04В 33/00, 1978.